СПЕЧЕННЫЙ АНТИФРИКЦИОННЫЙ МАТЕРИАЛ НА ОСНОВЕ ЖЕЛЕЗА
SINTERED ANTI-FRICTION MATERIAL ON BASIS OF IRON

Изобретение относится к области порошковой металлургии, а именно к составам спеченных антифрикционных материалов на основе железа, которые могут быть использованы в машиностроении.
Известен спеченный антифрикционный материал на основе железа, содержащий, мас.%: медь 0,2-3,0; никель 2,0-23,0; хром 0,4-15,0; сульфид (дисульфид) молибдена 0,3-3,5; железо - остальное [1].
Задача изобретения - повышение износостойкости материала.
Технический результат достигается тем, что спеченный антифрикционный материал на основе железа, включающий медь, никель, хром, дисульфид молибдена, дополнительно содержит цирконий, сурьму и серебро при следующем соотношении компонентов, мас.%: медь 1,5-2,0; никель 20,0-23,0; хром 13,0-15,0; дисульфид молибдена 4,0-4,5; цирконий 0,1-0,15; сурьма 0,03-0,05; серебро 0,01-0,015; железо - остальное.
В таблице приведены составы спеченного антифрикционного материала на основе железа.
Таблица
Компоненты
Состав, мас.%
1
2
3
Медь
1,5
1,75
2,0
Никель
23,0
22,5
20,0
Хром
13,0
14,0
15,0
Дисульфид молибдена
4,0
4,3
4,5
Цирконий
0,15
0,13
0,1
Сурьма
0,03
0,04
0,05
Серебро
0,01
0,013
0,015
Железо
остальное
остальное
остальное
Износ, мкм/ч
5-7
5-7
5-7
Примечание: износ материала при нагрузке 60 МПа, скорости до 5 м/с, без смазки; контртело - сталь Г65.
В составе материала компоненты проявляют себя следующим образом. Медь повышает пластичность сплава. Медь, серебро и никель препятствуют образованию трещин. Хром, никель, сурьма увеличивают твердость и износостойкость материала. Дисульфид молибдена выполняет функцию твердой смазки.
2
Материал получают путем прессования под давлениям 3,5 т/см смеси порошков компонентов в изделия необходимой формы и последующего спекания при температуре 1200°С в атмосфере инертных газов.
Источники информации
1. JP 2004-232088, B22F 1/00, С22С 38/00, 2004.